그 결과 , 기공 발생 도 가 1 . 5 ㎛ 2 / mm 이하 인 경우 에 비드 외관 은 양호 하 고 , 기공 발생 도 가 1 , 5 ㎛ 2 / mm 를 초과 하 면 비드 외관 에 흐트러짐 이 발생 했 다 . 또한 , 이 용접 이상부 의 발생 은 , 알루미늄 합금 재 에 있 어서 의 B + Ti 함유량 과 의 상관 관계 가 있 었 다 . 특히 , B 가 6 ppm 을 초과 하 면 , 기공 발생 도 가 1 . 5 ㎛ 2 / mm 를 초과 해 버려 , 비드 형태 가 흐트러져 버린다 . 이상 의 점 에서 , 기공 발생 도 를 1 . 5 ㎛ 2 / mm 이하 로 하 는 것 에 의해 , 비드 이상부 의 발생 을 방지 하 여 , 비드 외관 을 양호 한 것 으로 할 수 있 다 . 또한 , 바람직 하 게 는 , 기공 발생 도 를 1 . 1 ㎛ 2 / mm 이하 로 한다 . 또한 , B 함유량 은 6 ppm 이하 로 하 는 것 이 바람직 하 다 .